(57)【要約】【課題】耐油性があるにも係わらず、サック貼りやホットメルト貼りにおいても接着剤やホットメルト樹脂の紙器用加工紙基材への密着性が低下することなく、容易に製函することができ、しかもその接着を維持することが可能であって、基材に予め目止めを行うことも考えられるが、目止め工程が増えるだけでなく、目止め剤が必要となり経済性でも問題のない包装用加工紙、ブランクス、カートンおよび紙器用加工紙の製造方法を提供することを目的とする。【解決手段】平滑度が５０ｋＰａ以下の基材表面に耐油加工が施されている事を特徴とする紙器用加工紙、ブランクス、カートンおよび紙器用加工紙の製造方法を提供する。【選択図】図１
2006182374.tif 000002
【特許請求の範囲】
【請求項１】
平滑度が５０ｋＰａ以下の基材表面に耐油層を施されている事であることを特徴とする紙器用加工紙。
【請求項２】
請求項１記載の耐油層が非フッ素系耐油剤からなることを特徴とする紙器用加工紙。
【請求項３】
耐油層がパターン状に施されている事を特徴とする請求項１または２記載の紙器用加工紙。
【請求項４】
パターンが、接着剤塗布領域が除かれるパターンであることを特徴とする請求項３記載の紙器用加工紙。
【請求項５】
請求項１乃至４何れか記載の紙器用加工紙を用いて所定形状に打ち抜かれたブランクス。
【請求項６】
請求項５記載のブランクスが組み立てられたカートン。
【請求項７】
平滑度が５０ｋＰａ以下の基材表面にパターン状に耐油剤を塗布することを特徴とする紙器用加工紙の製造方法。
【請求項８】
パターンが、接着剤塗布領域が除かれるパターンであることを特徴とする請求項７記載の紙器用加工紙の製造方法。
【請求項９】
耐油剤が非フッ素系耐油剤からなることを特徴とする請求項７または８記載の紙器用加工紙の製造方法。
【発明の詳細な説明】
【技術分野】
【０００１】
本発明は、バター、チーズなどの乳製品の他、身欠きニシンなどの油分の多い食品や油の付着した工業用品などを販売、収納するための外箱、内箱として利用できる。
【背景技術】
【０００２】
従来より、耐油加工を施した紙器として、特許文献１の様な技術が公開されている。この技術では、焼き立てのピザやフライドチキン、フライドポテトなどの油分の多い食品や油の付着した工業用品などを販売、収納するためのダンボール製の包装箱が知られている。
【０００３】
しかし、この様な耐油加工を施した紙器は表面の耐油性によりサック貼りののりの載りやホットメルト貼りの接着性が十分ではなく、加工適性に劣るものであった。したがって、この様な焼き立てのピザやフライドチキン、フライドポテトなどの油分の多い食品や油の付着した工業用品などを販売、収納するための包装箱は、接着が不用な一枚の紙（ブランク）に折り加工を施したものを用い、填め合わせなどの手段により立体形状を維持しているものであった。
【０００４】
特許文献は以下の通り。
【特許文献１】特開平９−２９０８６７号公報
【特許文献２】特開平７−７０９８３号公報
【発明の開示】
【発明が解決しようとする課題】
【０００５】
本発明は、上記の要望を満たすべくなされたものであって、耐油性があるにも係わらず、サック貼りやホットメルト貼りにおいても接着剤やホットメルト樹脂の紙器用加工紙基材への密着性が低下することなく、容易に製函することができ、しかもその接着を維持することが可能な紙器用加工紙、ブランクス、カートンおよび紙器用加工紙の製造方法を提供することを目的とする。
【０００６】
また、この場合、この様な要件を満たすため基材に予め目止めを行うことも考えられるが、目止め工程が増えるだけでなく、目止め剤が必要となり経済性でも問題があった。
【課題を解決するための手段】
【０００７】
上記の目的を達成するために、請求項１に係る発明は、平滑度が５０ｋＰａ以下の基材表面に耐油加工が施されている事を特徴とする紙器用加工紙を提供するものである。
【０００８】
これにより、耐油剤の資源的無駄を無くす他に、塗布の均一性、安定性に寄与し、ひいては安価な紙器用加工紙を提供することが可能になったものである。
【０００９】
また請求項２に係る発明は、請求項１記載の耐油層が非フッ素系耐油剤からなることを特徴とする紙器用加工紙を提供するものである。
【００１０】
これにより、環境・衛生面においても好ましい紙器用加工紙を提供することが可能になったものである。
【００１１】
また請求項３に係る発明は、耐油層がパターン状に施されている事を特徴とする請求項１または２記載の紙器用加工紙を提供するものである。
【００１２】
これにより、耐油性があるにも係わらず、サック貼りやホットメルト貼りにおいても接着剤やホットメルト樹脂の紙器用加工紙基材への密着性が低下することなく、容易に製函することができ、しかもその接着を維持することが可能な紙器用加工紙を提供することが可能になったものである。
【００１３】
また請求項４に係る発明は、パターンが、接着剤塗布領域が除かれるパターンであることを特徴とする請求項３記載の紙器用加工紙を提供するものである。
【００１４】
これにより、耐油剤が接着剤やホットメルト樹脂の紙器用加工紙基材への密着性が低い場合にも、サック貼りやホットメルト貼りにおいても接着剤やホットメルト樹脂の紙器用加工紙基材への密着性が低下することなく、容易に製函することができ、しかもその接着を維持することが可能な紙器用加工紙を提供することが可能になったものである。
【００１５】
また請求項５に係る発明は、請求項１乃至４何れか記載の紙器用加工紙を用いて所定形状に打ち抜かれたブランクスを提供するものである。
【００１６】
これにより、耐油性があるにも係わらず、サック貼りやホットメルト貼りにおいても接着剤やホットメルト樹脂の紙器用加工紙基材への密着性が低下することなく、容易に製函することができ、しかもその接着を維持することが可能なブランクスを提供することが可能になったものである。
【００１７】
また請求項６に係る発明は、請求項５記載のブランクスが組み立てられたカートンを提供するものである。
【００１８】
これにより、耐油性があるにも係わらず、しっかり製函されているカートンを提供することが可能になったものである。
【００１９】
また請求項７に係る発明は、平滑度が５０ｋＰａ以下の基材表面にパターン状に耐油剤を塗布することを特徴とする紙器用加工紙の製造方法を提供するものである。
【００２０】
これにより、油性内容物を販売収納し、しかも填め合わせではなく製函可能な紙器用加工紙の製造方法を提供することが可能になったものである。
【００２１】
また請求項８に係る発明は、パターンが、接着剤塗布領域が除かれるパターンであることを特徴とする請求項７記載の紙器用加工紙の製造方法を提供するものである。
【００２２】
これにより、耐油剤が接着剤やホットメルト樹脂の紙器用加工紙基材への密着性が低い場合にも、サック貼りやホットメルト貼りにおいても接着剤やホットメルト樹脂の紙器用加工紙基材への密着性が低下することなく、容易に製函することができ、しかもその接着を維持することが可能な紙器用加工紙の製造方法を提供することが可能になったものである。
【００２３】
また請求項９に係る発明は、耐油剤が非フッ素系耐油剤からなることを特徴とする請求項７または８記載の紙器用加工紙の製造方法を提供するものである。
【００２４】
これにより、環境・衛生面においても好ましい紙器用加工紙の製造方法を提供することが可能になったものである。
【発明の効果】
【００２５】
本発明により、耐油性があるにも係わらず、サック貼りやホットメルト貼りにおいても接着剤やホットメルト樹脂の紙器用加工紙基材への密着性が低下することなく、容易に製函することができ、しかもその接着を維持することが可能な紙器用加工紙、ブランクス、カートンおよび紙器用加工紙の製造方法を提供することが可能となる。
【発明を実施するための最良の形態】
【００２６】
以下、本発明の一実施例としての紙器用加工紙およびその製造方法の実施形態について図面を参照して説明する。図１は、提案する耐油性があるにも係わらず、サック貼りやホットメルト貼りにおいても接着剤やホットメルト樹脂の紙器用加工紙基材への密着性が低下することなく、容易に製函することができ、しかもその接着を維持することが可能な紙器用加工紙を示す。
【００２７】
まず、紙器用加工紙基材１の一方の面上に耐油層３を設ける。また、他方の面には印刷層４を設けることにより、紙器用加工紙が製造される。
【００２８】
この場合の紙器用加工紙基材は、耐水性紙器用加工紙基材を用いるのが好ましい。一般的に耐油性が求められるときは同時に耐水性も求められる場合が多いからである。また、耐水性紙器用加工紙基材は一般的に平滑性も良いからである。しかし、耐水性が全く不用な場合などの様な場合はこれらに限られないことも当然であり、他の機能、例えば安全性、衛生性、剛度、白度が求められる様な場合であれば、それ相応の特殊用紙を用いることも可能である。
【００２９】
この場合の平滑度は、ＪＡＰＡＮ  ＴＡＰＰＩ規格の紙パルプ試験法Ｎｏ５−１に規定してあるスムースター法による平滑度である。平滑度が７０ｋＰａ以下であれば、塗工膜厚が均一になり、目止めを施さない紙をそのまま用いることができる。
【００３０】
また、耐油層は、ポリエチレンテレフタレート、アクリル系樹脂などが好ましいが、その他の耐油性のある材料でも構わないことは当然である。この塗布量としては、上記紙器用加工紙基材、目止め層を用いた場合は１〜３ｇ／ｍ2が適当である。１ｇ／ｍ2以下であれば十分な耐油性が発揮できなくなり、３ｇ／ｍ2以上であれば耐磨性が劣るからである。なお、他の条件、例えば上記材料以外を用いた場合であれば、適当な塗布量が変動することもあるし、上記欠点が支障のない場合であれば上記範囲外でも構わないことは当然である。
【００３１】
耐油剤が設けられない領域は、耐油性があると支障が生じる領域、例えば接着剤塗布領域の様な、別の部材との接着や塗布、別機能の付与などの各種耐油性と相反する機能が求められる領域であり、接着剤塗布領域などが代表的なものである。従って、耐油性が求められず、接着剤塗布などにも用いられない領域は、耐油性を付与しても付与しなくても構わないが、費用的には耐油性を付与しないままの方が好ましい。
【００３２】
さらに、印刷層は、通常の印刷で十分であるが、製函に用いる部分がある場合は、接着性能が低下しないインキが求められる。
【００３３】
この様な紙器用加工紙は、サック貼りなどの製函工程に回される。つまり、ブランク形状への抜き工程を行った後、接着剤塗布領域に接着剤を設け、更に製函することができる。完成した耐油性紙箱は、接着が完全な紙箱となっており、内容物にバターやチーズなどの油性の内容物を入れた場合も耐油性が発揮できた。
【実施例】
【００３４】
以下、本発明の一実施例としての紙器用加工紙およびその製造方法の実施形態について図面を参照して説明する。図１は、提案する耐油性があるにも係わらず、サック貼りやホットメルト貼りにおいても接着剤やホットメルト樹脂の紙器用加工紙基材への密着性が低下することなく、容易に製函することができ、しかもその接着を維持することが可能な紙器用加工紙を示す。
【００３５】
まず、紙器用加工紙基材１である白板紙２６０ｇ／ｍ2（平滑度８．０±４．０ｋＰａ、剛度９．３ｍＮｍ（縦方向）、剛度３．８ｍＮｍ（横方向）、折曲強度３．９８Ｎ（非罫線部、縦方向）、折曲強度２．４９Ｎ（非罫線部、横方向）、折曲強度１．７４Ｎ（罫線部、縦方向）、折曲強度１．５６Ｎ（罫線部、横方向））の一方の面にＵＶインキによる印刷、ＵＶランプによる紫外線照射と熱風送付による乾燥により印刷層４を設け、他方の面上に耐油剤による印刷、熱風送付による乾燥により耐油層３を設けることにより、紙器用加工紙（表の白色度８２±３％、表の滑り角度１６度）が製造される。
【００３６】
この様な紙器用加工紙は、製函工程に回される。つまり、ブランク形状への抜き工程を行った後、接着剤塗布領域に接着剤を設け、更に製函することができる。完成した耐油性のカートンは、接着が完全なカートンとなった。
【００３７】
なお、この紙器用加工紙の上からトルエンとｎ−ヘプタンの混合液（混合比１：１）を滴下し、染み込み具合を目視観察したところ、耐油加工を施した部分では染み込みが認められなかった。他方、耐油加工を施していない部分では若干の染み込みが認められた。
【００３８】
同様に、この紙器用加工紙の上から市販のバターを１０ｇカットし、３５℃で３０分間載せた状態で染み込み具合を目視観察したところ、耐油加工を施した部分では染み込みが認められなかった。他方、耐油加工を施していない部分では若干の染み込みが認められた。
【００３９】
また、この紙器用加工紙の上から水滴を滴下し、染み込み具合を目視観察したところ、染み込みが認められなかった。
【００４０】
同様に、この紙器用加工紙を水に浸漬したところ、染み込みが認められなかった。
【００４１】
また、フッ素成分は全く認められず、臭気も官能検査の結果、全く認められなかった。
【産業上の利用可能性】
【００４２】
本発明は、バター、チーズなどの乳製品の他、身欠きニシンなどの油分の多い食品や油の付着した工業用品などを販売、収納するための紙器用加工紙、ブランクス、カートンおよび紙器用加工紙の製造方法に適用可能である。
【図面の簡単な説明】
【００４３】
【図１】本発明における紙器用加工紙の部分拡大断面図である。
【図２】本発明における紙器用加工紙を用いたブランクの平面図である。
【図３】本発明における紙器用加工紙を用いたカートンの斜視図である。
【符号の説明】
【００４４】
１・・・紙器用加工紙基材
３・・・耐油層
４・・・印刷層
５・・・耐油加工領域
６・・・接着剤塗布領域
【図１】
2006182374.tif 000003
【図２】
2006182374.tif 000004
【図３】
2006182374.tif 000005